(57)【要約】本発明は、分散した親水コロイドを有する親水性基剤を含み、該親水性基剤が少なくとも１種の乳化剤を含む、創傷被覆材、創傷接触層及び医薬組成物、並びに該組成物の創傷治療のための使用に関する。【特許請求の範囲】
【請求項１】
５から４０重量％の親水コロイドが分散する６０から９５重量％の親水性基剤を含み、前記親水性基剤が０．５から５０重量％の少なくとも１種の乳化剤を含む、１０重量％未満の水を含んだ、創傷治療のための医薬組成物。
【請求項２】
前記親水性基剤が無水であることを特徴とする請求項１記載の組成物。
【請求項３】
前記親水性基剤が、クリーム、クリーム基剤、又は軟膏であることを特徴とする上記請求項のうち少なくとも１項に記載の組成物。
【請求項４】
前記親水コロイドが、粒子形態で提供され、前記粒子が前記親水コロイド粒子の重量に対し１０重量％未満の水含有量を有することを特徴とする上記請求項のうち少なくとも１項に記載の組成物。
【請求項５】
前記親水コロイドが、セルロース又はその誘導体若しくは塩、及びアルギン酸又はその誘導体若しくは塩、の群から選択されることを特徴とする上記請求項のうち少なくとも１項に記載の組成物。
【請求項６】
前記親水性基剤がさらに２０から８０重量％のモノグリセリド類、ジグリセリド類、及び／若しくはトリグリセリド類、並びに／又はグリセロールオリゴマー類の完全若しくは部分エステル類を含むことを特徴とする上記請求項のうち少なくとも１項に記載の組成物。
【請求項７】
前記親水性基剤がさらに１０から３０重量％のワセリン、ペトロラタム、パラフィン油、又はろう類の群からの非極性脂質類を含むことを特徴とする上記請求項のうち少なくとも１項に記載の組成物。
【請求項８】
前記乳化剤がイオン性Ｏ／Ｗ乳化剤であることを特徴とする上記請求項のうち少なくとも１項に記載の組成物。
【請求項９】
前記乳化剤が非イオン性Ｗ／Ｏ乳化剤であることを特徴とする上記請求項のうち少なくとも１項に記載の組成物。
【請求項１０】
上記請求項のうち少なくとも１項に記載の組成物を含む創傷軟膏。
【請求項１１】
担体材料（１）及び上記請求項１から９のうち１項に記載の組成物又は請求項１０記載の創傷軟膏を含む創傷接触層（１０、２１、３１）。
【請求項１２】
前記担体材料（１）が不織布、編物、縦編み生地、又は織物であることを特徴とする請求項１１記載の創傷接触層（１０、２１、３１）。
【請求項１３】
前記担体材料（１）が疎水性の編物、縦編み生地、又は織物で形成されていることを特徴とする上記請求項１１又は１２の少なくとも１項に記載の創傷接触層（１０、２１、３１）。
【請求項１４】
前記担体材料（１）がポリアミド縦編み生地を含むことを特徴とする上記請求項１１から１３の少なくとも１項に記載の創傷接触層（１０、２１、３１）。
【請求項１５】
請求項１１〜１４の少なくとも１項に記載の創傷接触層（１０、２１、３１）とカバー層（２４、３４）とを含む創傷被覆材（２０、３０）。
【請求項１６】
前記創傷被覆材がさらに前記創傷接触層（１０、２１、３１）に隣接する吸収層（３７）を含むことを特徴とする請求項１５記載の創傷被覆材（２０、２０）。
【請求項１７】
５から４０重量％の親水コロイドが分散する６０から９５重量％の親水性基剤を含み、前記親水性基剤が０．５から５０重量％の少なくとも１種の乳化剤を含む、特に上記請求項１から１０のうち１項に記載の１０重量％未満の水を含んだ組成物の創傷治療用薬剤製造のための使用。
【発明の詳細な説明】
【技術分野】
【０００１】
本発明は医薬組成物及び創傷治療のためのその使用に関する。
【背景技術】
【０００２】
ヒトのための治療法としては多数の軟膏類又は他の組成物が知られており、数十年にわたり使用されてきた。これらの軟膏は一般的に健康な皮膚又は一部の粘膜、例えば眼などに対する用途の、半固体の組成物である。これらの軟膏及び製剤は通常、有効薬剤成分の経皮投与による局所作用又は皮膚に対する軟化作用又は保護作用を有することが想定される。
【０００３】
さらに、創傷治療のための多数の軟膏が知られている。例えば、特許文献１においては、ゲルとして製剤され、少なくとも１種のゲル形成多糖類及びヘキシレングリコールを含む創傷用軟膏が記載されている。特にゲル形成多糖類としてはカルボキシメチルセルロース又はアルギン酸ナトリウムが使用されるべきである。この組成物は抗菌作用を有し、線維形成に対する毒性が無いものであるべきである。
【０００４】
さらに、特許文献２においては、例えば創傷治療又は小穴治療の際に用いる、皮膚保護用ペーストが記載されており、該ペーストはポリビニルピロリドン、カルボキシメチルセルロース、アルギン酸塩、水、油、及び脂肪酸エステルを含んだゲルとして製剤される。このゲルは少なくとも２０重量％の水及び少なくとも４５重量％の親水コロイドを含む。
【０００５】
さらには、限られた分量の水を吸収し、創傷治療に用いることが出来る親水軟膏が知られている。これらの軟膏は様々なモノグリセリド類、ジグリセリド類、及びトリグリセリド類、並びに非極性油の混合物を含み、例えばいわゆる軟膏圧迫ガーゼ製造のための担体材料上のＡｔｒａｕｍａｎ（登録商標）の製品中に加工される。
【０００６】
また、無菌創傷被覆材が特許文献３において知られており、該創傷被覆材は軟膏を含浸した担体材料及びポリビニルピロリドンの水溶性フィルムを有する。該軟膏は親水性又は疎水性軟膏であってもよい。
【０００７】
特許文献４からは、滅菌可能なペースト又はクリームが知られており、該ペースト又はクリームはエマルジョン及び水不溶性ゲル形成材料を含み、該水不溶性ゲル形成材料は架橋したカルボキシメチルセルロースとすることができる。該エマルジョンはその一部に油又はろう、水、及び乳化剤を含むとされており、ここで水含有量は少なくとも４０重量％に達する。
【０００８】
特許文献５からは、創傷治療のための湿布が知られており、該湿布は分散した親水コロイド粒子を有する疎水性エラストマーマトリクスを含む。該マトリクスはさらに５５から９０重量％の非極性油及び１０よりも高いＨＬＢ値を有する界面活性剤を含むとされている。
【特許文献１】欧州特許第６２１  ０３１号
【特許文献２】欧州特許第１０７  ５２６号
【特許文献３】欧州特許第６５  ３９９号
【特許文献４】ＷＯ  ９６／０３６，３１５
【特許文献５】ＷＯ  ０１／０７０，２８５
【発明の開示】
【発明が解決しようとする課題】
【０００９】
技術的現状及びそれに関連する不都合を考慮し、本発明の目的は、医薬用途に適し、創傷の治癒に好ましい効果があり、さらに創傷周辺の皮膚に対し治療効果を有する組成物を提供することである。
【課題を解決するための手段】
【００１０】
この目的は、６０から９５重量％の親水性基剤を含み、該親水性基剤が５から４０重量％の分散した親水コロイドを有し、該親水性基剤が０．５から５０重量％の少なくとも１種の乳化剤を含む、１０重量％未満の水を含んだ、創傷治療のための医薬組成物によって達成される。
【００１１】
以降、全ての含有量データは、特に断りがない限り、本発明による医薬組成物の総重量に対する重量パーセントとして理解されるべきである。また、本発明による医薬組成物は、それが単相又は多相であり、少なくとも１種の乳化剤の存在によりエマルジョンとして提供される又はエマルジョンを形成し得る場合、親水性基剤として理解されるべきである。これらのエマルジョンは少なくとも１つの水相及び／又はゲル相並びに少なくとも１つの油相を含むエマルジョンであり得る。
【００１２】
本組成物の１つの長所は、この組成物が親水性基剤中に分散した親水コロイドの含有によって非常に速やかに大量の液体、例えば創傷からの滲出液を吸収し得ることである。該親水性基剤は液体と接触した際に短時間にエマルジョンを形成し、その際、エマルジョン中の水が第２のステップで該基剤中に分布している分散した親水コロイドから吸収され得る。この工程は並行的にも行われ得る。どのような場合でも、親水コロイドは生成中のエマルジョンとともに第２の液体リザーバを形成する。
【００１３】
前記医薬組成物の第２の好ましい態様においては、前記親水性基剤は無水であるべきである。この親水性基剤は従って単相混合物として存在し、少なくとも１種の乳化剤の存在により、例えば水が添加された際にエマルジョンを形成し得る。以降、本発明と関連して、これは前記親水性基剤が微量の水を含み得るが、水含有量は親水性基剤の重量に対し最大で１重量％までとすべきことを意味する。
【００１４】
他の好ましい態様においては、前記組成物はクリームの、クリーム基剤の、又は軟膏の親水性基剤を有する。前記親水性基剤は特に親水性クリーム若しくはクリーム基剤、又は親水性軟膏である。ここ及び本出願の文脈において、軟膏は単相系と理解されるべきであるが、クリームは二層又は多相系である。これらの製剤の正確な区別はさらなる製剤の分類においてもドイツ薬局方ＤＡＢ９及びその注釈書において提供されており、それに対する参照が本明細書において明示されている。
【００１５】
さらに、前記組成物はさらに１０から３０重量％の非極性脂質を有する親水性基剤を含むことが特に規定される。
【００１６】
本発明の範囲において、「脂質」という語は、脂肪類、油類、ろう類、その他の総称として用いられる。「油相」及び「脂質相」という語も同義語として利用される。脂質類はその極性によって他と区別される。水に対する界面張力を脂質又は脂質相の極性の指標として採用することが既に提案されている。これは、対応する脂質相の極性が大きいほど、この脂質相と水との間の界面張力が低いことを意味する。界面張力は本発明において任意の油成分の極性の可能な指標として考えられる。界面張力はここで、２相間の界面に位置する１メートルの長さを有する線上に働く力である。この界面張力の物理単位は伝統的に力／長さの比率に従って算出され、通常ｍＮ／ｍで与えられる。これは界面を減ずる傾向を示す時に正符号を有する。逆の場合、これは負の符号を有する。本発明の意味においては、脂質類は特に水に対する界面張力が２０ｍＮ／ｍ未満に達する場合極性であると考えられ、水に対する界面張力が３０ｍＮ／ｍ超に達する場合非極性であると考えられる。水に対する界面張力が２０から３０ｍＮ／ｍの間にある脂質類は一般的に中極性と呼ばれる。
【００１７】
非極性脂質類は特に、分岐及び非分岐炭化水素及び炭化水素ろう、特にワセリン、ペトロラタム、パラフィン油、鉱油、及びポリイソブテンの群より選択される脂質類である。
【００１８】
非極性脂質成分に加えて、親水性基剤は極性及び中極性脂質類も含み得る。極性及び中極性脂質類は、例えば、脂肪酸トリグリセリド類；脂肪酸ジグリセリド類；脂肪酸モノグリセリド類；又は例えばジグリセリン若しくはトリグリセリンの完全若しくは部分脂肪酸エステル類等のグリセロールオリゴマーの脂肪酸エステル類；の群からのものである。特にこれらは、８から２４、特に１２から１８個のＣ原子の鎖長を有する、飽和及び／又は不飽和の、分岐及び／又は非分岐のアルカン炭酸類のトリグリセリド、ジグリセリド及びモノグリセリドエステル類であり得る。前記脂肪酸トリグリセリド類、脂肪酸ジグリセリド類、又は脂肪酸モノグリセリド類は、例えば合成、半合成及び天然の脂肪類又は油類の群から有利に選択され得る。
【００１９】
極性及び非極性脂質の部分並びに０．５−３０重量％の少なくとも１種の乳化剤を含み、それによって前記親水性基剤における中極性及び極性脂質類の非極性脂質類に対する比率が脂質の全含有量において１：１超、特に２：１超、また非常に好ましくは３：１から１０：１の間に達する混合物は、特に本発明に関連する親水性基剤として考えられる。
【００２０】
本発明の組成物は特に、該組成物の総重量に対し２０−８０重量％のモノグリセリド類、ジグリセリド類及び／若しくはトリグリセリド類、並びに／又はグリセロールオリゴマー類の完全若しくは部分エステル類を含む親水性基剤を特徴とする。
【００２１】
前記親水性基剤は特に、該組成物の総重量に対し３０−７０重量％、さらに特別には４０−７０重量％のモノグリセリド類、ジグリセリド類、及び／若しくはトリグリセリド類、並びに／又はグリセロールオリゴマー類の完全若しくは部分エステル類を含む。ここで、該組成物が１０−５０重量％のモノグリセリド類、ジグリセリド類、及び／又はトリグリセリド類、並びに１０−３０重量％のオリゴマーのグリセリン、特にジグリセリン又はトリグリセリンの部分エステル類を含む場合、特に好都合である。
【００２２】
他の特に好ましい態様においては、本発明の組成物は該組成物の総重量に対し４０−８０重量％のモノグリセリド類、ジグリセリド類、トリグリセリド類及び／又はグリセロールオリゴマー類、特にジグリセリン又はトリグリセリンの部分エステル類と、１５−３０重量％の非極性脂質類と、０．５−３０重量％の乳化剤とを含む親水性基剤を有する。
【００２３】
水が親水性基剤に添加された際に多相性混合物、すなわちエマルジョンが生成し得るような界面活性剤の活性を特徴とする物質は、本発明と関連した乳化剤として理解されるべきである。特に、本発明の組成物は、水が添加された際に、前記親水性基剤が油中水型エマルジョン（Ｗ／Ｏエマルジョン）、油中ゲル型エマルジョン（Ｇ／Ｏエマルジョン）、水中油型エマルジョン（Ｏ／Ｗエマルジョン）、ゲル中油型エマルジョン（Ｏ／Ｇエマルジョン）、水中油中水型エマルジョン（Ｗ／Ｏ／Ｗエマルジョン）、ゲル中油中ゲル型エマルジョン（Ｇ／Ｏ／Ｇエマルジョン）、水中油中ゲル型エマルジョン（Ｇ／Ｏ／Ｗエマルジョン）、ゲル中油中水型エマルジョン（Ｇ／Ｏ／Ｗエマルジョン）、油中水中油型エマルジョン（Ｏ／Ｗ／Ｏエマルジョン）、又は油中ゲル中油型エマルジョン（Ｏ／Ｇ／Ｏエマルジョン）を形成し得る少なくとも１種の乳化剤を含むべきである。同様に好ましくは、Ｏ／Ｗ若しくはＷ／Ｏエマルジョン又はＯ／Ｇ若しくはＧ／Ｏエマルジョンを形成することができ、またエチレン若しくはプロピレングリコール類又はエチレンプロピレングリコール類を含まない、即ちエチレン、プロピレン、又はエチレンプロピレングリコール単位を含むどのような物質も含まない乳化剤である。
【００２４】
本発明の組成物はこれによって特に０．５−５０重量％の少なくとも１種の乳化剤、特に０．５−４０重量％の少なくとも１種の乳化剤、特に０．５−３０重量％の少なくとも１種の乳化剤、特に１−２０重量％の少なくとも１種の乳化剤、及び非常に好ましくは１−１０重量％の少なくとも１種の乳化剤も特徴とし得る。
【００２５】
本発明のさらなる態様においては、本発明の組成物は従って１０重量％未満の水と、５から４０重量％の親水コロイドが分散している６０から９５重量％の親水性基剤を含み、それによって親水性基剤が０．５から５０重量％の少なくとも１種のＯ／Ｗ乳化剤を含む。しかし、非イオン性Ｗ／Ｏ乳化剤がＯ／Ｗ乳化剤の代わりに使用されるとも規定され得る。
【００２６】
Ｏ／Ｗ型の乳化剤が使用される場合、前記組成物の使用時、例えば水によって全組成物を創傷から特に簡便に洗い落とし得ることが好都合である。
【００２７】
さらに本発明の組成物は、好ましくは、
【００２８】
【化１】
2009519916.tif 000002
【００２９】
（Ｊ．Ｆａｌｂｅ、Ｍ．Ｒｅｇｉｔｚ編集）、第１０版、Ｇｅｏｒｇ  Ｔｈｉｅｍｅ  Ｐｕｂｌｉｓｈｅｒｓ  Ｓｔｕｔｔｇａｒｔ、ニューヨーク（１９９７）、１７６４頁に列挙された定義に従って３から１８のＨＬＢ値を示す、少なくとも１種の非イオン性乳化剤を含み得る。１０から１５のＨＬＢ値を示す非イオン性Ｏ／Ｗ乳化剤及び３から６のＨＬＢ値を示す非イオン性Ｗ／Ｏ乳化剤が本発明によれば特に好ましい。
【００３０】
乳化剤又は乳化剤群、特に非イオン性Ｏ／Ｗ乳化剤群は：
−  一般式Ｒ−Ｏ−（ＣＨ2−ＣＨ2−Ｏ）n−Ｈを有する脂肪アルコールエトキシレート類又は一般式Ｒ−Ｏ−（ＣＨ2−ＣＨ（ＣＨ3）−Ｏ）n−Ｈを有する脂肪アルコールプロポキシレート類であって、ここでＲが分岐又は非分岐のアルキル又はアルケニル基を表し、ｎが１０から５０の数字を表すもの；
−  エトキシ化又はプロポキシ化ラノリンアルコール類；
−  一般式Ｒ−Ｏ−（ＣＨ2−ＣＨ2−Ｏ）n−Ｒ’を有するポリエチレングリコールエーテル類又は一般式Ｒ−Ｏ−（ＣＨ2−ＣＨ（ＣＨ3）−Ｏ）n−Ｒ’を有するポリプロピレングリコールエーテル類であって、ここでＲ及びＲ’が独立に他の分岐又は非分岐のアルキル又はアルケニル基を表し、ｎが１０から８０の数字を表すもの；
−  一般式Ｒ−ＣＯＯ−（ＣＨ2−ＣＨ2−Ｏ）n−Ｈを有する脂肪酸エトキシレート類又は一般式Ｒ−ＣＯＯ−（ＣＨ2−ＣＨ（ＣＨ3）−Ｏ）n−Ｈを有する脂肪酸プロポキシレート類であって、ここでＲが分岐又は非分岐のアルキル又はアルケニル基を表し、ｎが１０から４０の数字を表すもの；
−  一般式Ｒ−ＣＯＯ−（ＣＨ2−ＣＨ2−Ｏ）n−Ｒ’を有するエーテル化脂肪酸エトキシレート類又は一般式Ｒ−ＣＯＯ−（ＣＨ2−ＣＨ（ＣＨ3）−Ｏ）n−Ｒ’を有するエーテル化脂肪酸プロポキシレート類であって、ここでＲ及びＲ’が独立に分岐又は非分岐のアルキル又はアルケニル基を表し、ｎが１０から８０の数字を表すもの；
−  一般式Ｒ−ＣＯＯ−（ＣＨ2−ＣＨ2−Ｏ）n−Ｃ（Ｏ）−Ｒ’を有するエステル化脂肪酸エトキシレート類又は一般式Ｒ−ＣＯＯ−（ＣＨ2−ＣＨ（ＣＨ3）−Ｏ）n−Ｃ（Ｏ）−Ｒ’を有するエステル化脂肪酸プロポキシレート類であって、ここでＲ及びＲ’が独立に分岐又は非分岐のアルキル又はアルケニル基を表し、ｎが１０から８０の数字を表すもの；
−  エトキシ化又はプロポキシ化の度合いが３から５０の間である、飽和及び／又は不飽和の、分岐及び／又は非分岐の脂肪酸類のポリエチレングリコールグリセリン脂肪酸エステル類又はポリプロピレングリコールグリセリン脂肪酸エステル類；
−  ３から１００のエトキシ化又はプロポキシ化の度合いを有する、エトキシ化又はプロポキシ化ソルビタンエステル類；
−  ３から１５０の間のエトキシ化又はプロポキシ化の度合いを有する、エトキシ化又はプロポキシ化トリグリセリド類；
−  分岐又は非分岐のアルカン酸又はアルケン酸をベースとしたポリオキシエチレンソルビトール脂肪酸エステル類であって、例えばソルベス型の、５から１００のエトキシ化の度合いを有するもの；
の群より有利に選択され得る。
【００３１】
本発明の範囲において有利に使用される乳化剤は、さらに二炭酸エステル類又は三炭酸エステル類の群からの非イオン性Ｗ／Ｏ乳化剤を含む。マロン酸、コハク酸、及びアジピン酸のエステル類は特にこれらの中で適している。これらの中で特に好ましいのはまた、二炭酸類のエステル類、特にコハク酸のエステル類であり、これは飽和若しくは不飽和の、及び／若しくは直鎖又は分岐のＣ８−Ｃ２４の脂肪アルコール類並びに／又はグリセリン及びそれらのオリゴマー、特にジグリセリン若しくはトリグリセリンで生成される。飽和し分岐したＣ８−Ｃ２４の脂肪アルコール類並びに／又はグリセリン及びそれらのオリゴマー類との、特にジグリセリン又はトリグリセリンとのコハク酸のエステル類は、非イオン性Ｗ／Ｏ乳化剤として特に好都合であることが分かった。極めて特別に適したものはこれらの二炭酸エステル類であり、これはコハク酸及び飽和し、分岐したＣ８−Ｃ２４の脂肪アルコール類及びジグリセリンから生成される。このような乳化剤の一つはＩＮＣＩ命名法ではコハク酸イソステアリルジグリセリルと呼ばれ、‘Ｉｍｗｉｔｏｒ（登録商標）７８０’の製品名で入手出来る。これらの乳化剤はポリエチレングリコールが含まれていない、即ちエチレングリコールのユニットを何も含んでいないというさらなる利点を有する。
【００３２】
特に、イオン性Ｏ／Ｗ乳化剤も本発明と関連したＯ／Ｗ乳化剤として利用することが出来る。ヒドロキシカルボン酸及び／又はトリカルボン酸を有する飽和又は不飽和の脂肪酸のモノグリセリド類及び／又はジグリセリド類のエステル類の群から選択される乳化剤は、Ｏ／Ｗ乳化剤として、特にイオン性Ｏ／Ｗ乳化剤として好都合に用いることが出来る。ヒドロキシカルボン酸及び／又はトリカルボン酸を有する飽和脂肪酸類、特に乳酸及び／又はクエン酸のモノグリセリド類及び／又はジグリセリド類の部分的に中和されたエステル類は、特にＯ／Ｗ乳化剤として好ましい。ＩＮＣＩ命名法でグリセリルココエートクエン酸塩乳酸塩と呼ばれる乳酸及び／又はクエン酸のエステル類は、極めて特別に好ましい。これらの乳化剤は、例えば‘ＩＭＷＩＴＯＲ（登録商標）３８０’又は‘ＩＭＷＩＴＯＲ（登録商標）３７７’の製品名で入手出来る。これらの乳化剤はポリエチレングリコール類が含まれていない、即ちエチレングリコールのユニットを何も含んでいないというさらなる利点を有する。
【００３３】
本発明によると、親水コロイドという用語は、水に可溶性若しくは吸収性であり、及び／又は水で膨潤し、ゲルを形成する、親水性の合成又は天然ポリマー材料である材料として理解されるべきである。好ましくは、本発明の組成物は、例えばアルギン酸並びにその塩及びその誘導体、キチン又はその誘導体、キトサン又はその誘導体、ペクチン、セルロース又はセルロースエーテル若しくはセルロースエステル等のその誘導体、架橋又は非架橋カルボキシアルキルセルロース又はヒドロキシアルキルセルロース、ポリビニルアルコール、ポリビニルピロリドン、寒天、グアールガム、又はゼラチンから選択される、合成又は天然ポリマー材料からの親水コロイドを含む。セルロース又はその誘導体若しくは塩、アルギン酸又はその誘導体若しくは塩、並びにその混合物は、親水コロイドとして非常に好ましく用いられ得る。
【００３４】
前記親水コロイドは繊維の形態で、また組成物中に分散する粒子及び／又は繊維の形態で利用可能である。該親水コロイドは特に粒子の形態で利用可能である。前記組成物中の親水コロイドの割合は該組成物の総重量に対して５から４０重量％の間に達する。親水コロイドの割合は該組成物の総重量に対して好ましくは５から３０重量％の間、さらに好ましくは１０から２５重量％の間、特に好ましくは１５から２５重量％の間に達し得る。
【００３５】
粒子が親水コロイド粒子に対し１０重量％未満の水含有量を有する粒子形態の親水コロイドが、特に親水コロイドとして好ましい。分子内又は分子間で混ざり合った、又は架橋した親水コロイドも好ましく用いられ得る。これらの親水コロイドは例えば水又は生理食塩水に不溶性であり、即ち、これらの親水コロイドはこれらの液体が添加された際に膨潤し、膨潤した粒子が組成物内に分散するような内部凝集力を有する。
【００３６】
特に好ましい態様によると、本発明の組成物は好ましくはセルロース誘導体又はその塩、アルギン酸塩又はその誘導体、キチン又はその誘導体若しくは塩の群から選択される少なくとも１種の親水コロイドを含有する。該親水コロイドの由来はここでは重要ではなく、即ちこれらの親水コロイドは植物若しくは動物由来の、又は合成的に、例えば微生物学的方法により製造されるものでよい。植物又は動物由来であって化学合成によって修飾された親水コロイドを用いることも可能である。
【００３７】
本発明と関連して、セルロース誘導体の群は特にセルロースエーテル類及びセルロースエステル類、並びにそれらの塩類を含む。特にセルロースエーテル類として用いられるのはヒドロキシアルキルセルロース類；特に、例えばヒドロキシメチルセルロース、ヒドロキシエチルセルロース、ヒドロキシプロピルセルロース、又はヒドロキシブチルセルロース等の、ヒドロキシ−Ｃ1-6−アルキルセルロースであり、非常に好ましくはヒドロキシメチルセルロース又はヒドロキシエチルセルロースである。セルロースエステル類として特に用いられるのはカルボキシアルキルセルロース類、特に、例えばカルボキシメチルセルロース、カルボキシエチルセルロース、カルボキシプロピルセルロース、若しくはカルボキシブチルセルロース又はそれらの塩類等の、カルボキシ−Ｃ1-6−アルキルセルロースであり、非常に好ましくはカルボキシメチルセルロース若しくはカルボキシエチルセルロース又はそれらの塩類である。
【００３８】
さらに好ましい態様によると、前記組成物は少なくとも２種の異なる親水コロイドを含む。ここで、この少なくとも２種の親水コロイドを、セルロース誘導体又はそれらの塩類、特にセルロースエステル類又はそれらの塩類、アルギン酸塩類又はそれらの誘導体、キチン又はその誘導体若しくは塩類の群から選択するのが特に好都合であることが示されている。
【００３９】
さらに、上記の種類の医薬組成物を含有する創傷軟膏も本発明の目的である。特に６０から９５重量％の親水性基剤を含み、ここに５から４０重量％の親水コロイドが分散し、該親水性基剤が０．５から５０重量％の少なくとも１種の乳化剤を含む、１０重量％未満の水を含んだ創傷軟膏が本発明の目的である。一方で創傷滲出物が特にこの創傷軟膏によって吸収され、他方で該液体のリザーバを形成する親水コロイドの部分が創傷のための湿潤環境を提供することから、この創傷軟膏は特に中程度から重度の滲出性創傷に使用され得る。親水コロイドは創傷軟膏において液体リザーバとして、また同時に保湿剤として作用する。
【００４０】
前記創傷軟膏は好ましくは１０重量％未満の水を有し、またさらに６０から９５重量％の親水性基剤を有し、該親水性基剤中に５から４０重量％の親水コロイドが分散し、該親水性基剤は２０−３５重量％の非極性脂肪類及び０．５−３０重量％までの少なくとも１種の乳化剤を含む。１０重量％未満の水を有する本発明の前記創傷軟膏は非常に好ましくは６０から９５重量％の間までの親水性基剤を含み、ここに５から４０重量％の親水コロイドが分散し、該親水性基剤は５０−８０重量％のモノグリセリド類、ジグリセリド類、トリグリセリド類及び／又はグリセロールオリゴマーの部分エステル類、特にジグリセリン又はトリグリセリンと、２０−３５重量％の非極性脂肪類と、０．５−３０重量％の少なくとも１種の乳化剤とを含む。特に、前記創傷軟膏は無水である。
【００４１】
６０から９５重量％の親水性基剤を含み、ここに５から４０重量％の親水コロイドが分散し、該親水性基剤が０．５から５０重量％の少なくとも１種の乳化剤を含み、１０重量％未満の水を含んだ組成物の、創傷治療用薬剤の製造のための使用は同様に本発明の目的である。該薬剤は特に創傷軟膏であり得、さらに火傷又は慢性創傷の治療に対しても好ましい。
【００４２】
本発明のさらなる考えに従うと、担体材料及び医薬組成物を含んだ接触層も本発明の目的である。担体材料と、６０から９５重量％の親水性基剤を含み、ここに５から４０重量％の親水コロイドが分散し、該親水性基剤が０．５から５０重量％の間の少なくとも１種の乳化剤を含み、１０重量％未満の水を含んだ組成物と、を含む創傷接触層も特に本発明の目的である。担体材料により、適用し易く、継続的に創傷に対し使用し得る形態をその創傷接触層に与えることが可能である。前記組成物は該担体材料の少なくとも片面にはけで塗るか、あるいは別のやり方で付与することが出来る。該組成物を該担体材料の両面に付与するか、又は該組成物を該担体材料に完全に含浸させることも可能である。
【００４３】
周知の創傷接触層に対するさらなる利点は、創傷に対する適用時、通常これは手袋を装着した熟練した人員によって行われるが、本発明の創傷接触層は、手袋に接着したり、又はくっついたりしない。従ってこれら創傷接触層は特に安全に扱われる。
【００４４】
組成物、特に軟膏、クリーム、又はクリーム基剤を担体材料に少なくとも５０ｇ／ｍ2、特に１００ｇ／ｍ2、非常に好ましくは１００から４５０ｇ／ｍ2、最も好ましくは１００から３００ｇ／ｍ2の量で適用することが特に好都合である。
【００４５】
前記創傷接触層は特に好ましくは担体材料と１０重量％未満の水を含んだ組成物とを特徴とし、該組成物は６０から９５重量％の親水性基剤を含み、ここに５から４０重量％の親水コロイドが分散し、該親水性基剤は２０−３５重量％の非極性脂肪及び０．５−３０重量％の少なくとも１種の乳化剤を含む。該創傷接触層は非常に好ましくは担体材料と１０重量％未満の水を含んだ組成物とを含み、該組成物は６０から９５重量％の親水性基剤を含み、ここに５から４０重量％の親水コロイドが分散し、該親水性基剤は５０−８０重量％のモノグリセリド類、ジグリセリド類、トリグリセリド類及び／又はグリセロールオリゴマー類の部分エステル類、特にジグリセリン又はトリグリセリンと、２０−３５重量％の非極性脂肪と、０．５−３０重量％の少なくとも１種の乳化剤とを含む。特に該組成物は無水である。
【００４６】
前記組成物中の脂肪酸グリセリド類の存在により、特に創傷の治癒を促す薬効成分が創傷の周囲の皮膚、いわゆる創傷周辺皮膚に対し提供される。
【００４７】
極めて多様な材料が担体材料としてここで使用され得る。ポリマーフィルム類及びフォイル類、ポリマー発泡体類、並びに不織布類が織物類と同様に特に好都合にこの目的に用いられ得ることが見出された。特に編まれた、縦編みされた、又は織られた生地等の織編生地と同様に不織布も特に本発明の創傷接触層における担体材料として使用され得る。疎水性の編まれた、縦編みされた、又は織られた、脂質類を吸収し得ない生地も、ここで非常に好都合に使用され得る。本発明の創傷接触層は特にポリアミド縦編み生地を含む。
【００４８】
織物担体材料が用いられる場合、該材料は特に開口部も備え得る。即ち、該担体材料は穴部を備え得るか、又は網目状であり得る。該担体材料は縦編みされた、織られた、又は編まれた生地であって、該材料が伸長されていない状態にある時に内側幅が０．３から３．０ｍｍ、好ましくは０．５から２．５ｍｍ、及び特に好ましくは０．５から２．０ｍｍである穴を有するものと特に規定される。この穴については円形、楕円形、方形、六角形、又は八角形等のどのような望ましい形態も想定され得る。これらの縦編み生地は最小２０ｇ／ｍ2から最大１２０ｇ／ｍ2の単位面積当たり重量を有する。
【００４９】
創傷の治癒を促進する物質が同様に創傷接触層を通して放出され得る。これには特に殺カビ剤、殺菌剤、又は抗菌効果を有する物質が含まれる。特別な態様においては、該創傷接触層は少なくとも一種の殺カビ剤、殺菌剤、又は抗菌物質を有する親水コロイドを含む。キトサン、銀、銀錯体類、銀塩類、亜鉛、亜鉛塩類、又は亜鉛錯体類は本目的に特に適している。
【００５０】
しかし、創傷の治癒を促進する薬剤を担体材料に直接施すことも出来る。該創傷接触層のさらなる態様においては、担体材料として、抗菌作用金属、好ましくは銀又は銀塩で被覆された、不織布、又は編まれ、縦編みされ、若しくは織られなどした織編生地が特に有利に使用され得る。このような担体材料が用いられる場合、前記組成物は該担体材料の第１面上の金属又は金属塩に直接施すことが出来る。ここでは、該組成物が無水であれば特に好都合である。
【００５１】
前記担体材料が少なくともその第１面に組成物を含むという事実は、本発明に従うと、該組成物が金属を備えた該担体材料に直接配置されること、又は連続的若しくは不連続な金属層が最初に第１面に施され、その後順次該組成物が施されることのいずれかを意味する。特に該被覆材が創傷中に詰められる場合、該組成物の両面への適用が望ましいこともある。この場合、両面に金属被覆も施すか、又はそれを縦編み生地中に封入することが好都合である。
【００５２】
前記組成物は特に軟膏又はクリームであり得るが、ここで金属を備えた前記担体材料と患者の創傷との間での媒介物として働く。このようにして、創傷の金属に対する直接的な接触及び特にそこへの付着も確実に回避され得る。この軟膏又はクリームはさらに創傷周辺皮膚の領域において治療効果を示し得る。創傷接触層が前記組成物によって創傷と接触した際、前記金属、例えば銀は、該組成物の影響下で、特に創傷滲出液を介して創傷被覆材から放出され、該金属が該組成物を介して創傷に到達する。用いられる金属は特に単体の銀であると規定され得る。該金属は前記担体材料上の被覆物として配置され、又は該担体材料中に含まれ得る。
【００５３】
本発明はさらにカバー層と創傷接触層とを含んだ創傷被覆材を含む。ここで該創傷接触層は組成物又は創傷軟膏を含み、該組成物又は創傷軟膏は親水性基剤を含み、ここに親水コロイドが分散しており、該親水性基剤は少なくとも１種の乳化剤を含む。本発明は特にカバー層と創傷接触層とを含んだ創傷被覆材を含み、該創傷接触層は１０重量％未満の水を含んだ組成物を含み、該組成物は６０から９５重量％の親水性基剤を含み、ここに５から４０重量％の親水コロイドが分散しており、該親水性基剤は０．５から５０重量％の間までの少なくとも１種の乳化剤を含む。
【００５４】
本発明は特にカバー層と創傷接触層とを含んだ創傷被覆材を含み、該創傷接触層は担体材料と１０重量％未満の水を含んだ組成物とを含み、該組成物は６０から９５重量％の親水性基剤を含み、ここに５から４０重量％の親水コロイドが分散しており、該親水性基剤は０．５から５０重量％の間までの少なくとも１種の乳化剤を含む。
【００５５】
本発明のさらなる発展によれば、本発明はカバー層、吸収層、及び創傷接触層を含んだ創傷被覆材も含み、ここで該創傷接触層は１０重量％未満の水を含んだ組成物を含み、該組成物は０．５から５０重量％の少なくとも１種の乳化剤を有する６０から９５重量％の親水性基剤を含み、ここに５から４０重量％の親水コロイドが分散している。
【００５６】
創傷被覆材は特にカバー層としてポリマーフォイル又はポリマーフィルムを特徴とし得る。特に好ましいのは高い水蒸気透過性を有するポリマーフィルム類である。ポリウレタン、ポリエーテルウレタン、ポリエステルウレタン、ポリエーテルポリアミドコポリマー、ポリアクリレート又はポリメタクリレートフィルム類は特にこの目的に対し適している。ポリウレタンフィルム、ポリエステルウレタンフィルム、又はポリエーテルウレタンフィルムは特にポリマーフィルムとして好ましい。１５から５０μｍ、特に２０から４０μｍ、極めて好ましくは２５から３０μｍの厚さを有するポリマーフィルム類も非常に好ましい。前記創傷被覆材の該ポリマーフィルムの水蒸気透過性は好ましくは少なくとも７５０ｇ／ｍ2／２４時間、特に少なくとも１０００ｇ／ｍ2／２４時間、極めて好ましくは少なくとも２０００ｇ／ｍ2／２４時間を示す（ＤＩＮ  １３７２６による測定）。
【００５７】
本発明の創傷被覆材はさらにいわゆるアイランドドレッシングとして提供され得る。ここで、前記創傷接触層はカバー層よりも小さい適用表面を有する。即ち、該創傷接触層はその外周に沿ったカバー層で囲まれている。該カバー層は、患者の皮膚に該創傷被覆材の全体が接着又はくっ付くように、接着剤を有するか又は粘着性を示すようにすることが出来る。この接着剤の適用は表面全体にわたり、又は不連続な若しくは特定の領域内のみに施し得る。使用される接着剤は通常の接着剤、特にアクリレート系接着剤又はポリウレタン類を基盤とした感圧性接着剤であってもよい。これは好ましくは特にポリウレタン類、特に水性ポリウレタン類を基盤としたゲル接着剤である。これは最も好ましくは特に水性アクリレート類を基盤としたヒドロゲル接着剤である。
【００５８】
本発明のさらなる発展によれば、前記創傷被覆材は表面全体にわたって接着剤で被覆されたカバー層を有し得る。ここで、この接着剤を備えた担体材料の水蒸気透過性は、好ましくは少なくとも１０００ｇ／ｍ2／２４時間、特に少なくとも１２００ｇ／ｍ2／２４時間、さらに特別には少なくとも２０００ｇ／ｍ2／２４時間に達する（ＤＩＮ  ＥＮ  １３７２６による測定）。
【００５９】
本発明の創傷被覆材は、例えば三角形、円形、楕円形若しくは正方形、長方形又はあらゆる相称型若しくは非相称型等の、どのような幾何学的形状でも提供され得る。
【００６０】
本発明の創傷被覆材はさらに極めて多様な機能を有する複数の層を備えることが出来る。本発明のさらなる発展によれば、該創傷被覆材は少なくとも１つのさらなる層を有する。この層は好ましくは雑菌混入からの防護物としての放出層であってよく、該創傷被覆材が利用される際に、前記創傷接触層の創傷に置かれる側の面に施される。しかし、該創傷被覆材は少なくとももう１つの層を該創傷接触層と前記カバー層との間に有することも規定され得る。このさらなる層は例えば、例えばポリウレタンの親水性発泡材料の吸収層のような吸収層であってよい。
【００６１】
６０から９５重量％の親水性基剤を含み、ここに５から４０重量％の親水コロイドが分散しており、該親水性基剤が０．５から５０重量％の間までの少なくとも１種の乳化剤を含む、１０重量％未満の水を含んだ医薬組成物の、創傷の治療、特に火傷又は慢性創傷の治療のための薬剤、特に創傷接触層又は創傷被覆材の製造のための使用は、結果として本発明の目的である。
【００６２】
本発明の特別な態様においては、本発明の創傷被覆材は包装内に配置されると規定される。ここにおいて、該包装は無菌包装であることが特に規定される。本発明の他の好ましい態様においては、上記の種類の創傷接触層及び別の創傷被覆材を含むシステムが単一包装内に配置されることが規定される。ここにおいて、該包装は無菌包装であることが特に規定される。このシステムの特に好ましい態様においては、それぞれの個別要素又は要素各群はそれぞれ包装又は無菌包装内の個別包装内に配置される。各個別包装は個別無菌包装であることも規定され得る。
【００６３】
ここに列挙される本発明の他の態様の特徴は、その個々の他の態様に限定されるものではないことがここで強調されるべきである。むしろ態様の組み合わせ又は他の態様の個々の特徴の組み合わせは同様に本発明の態様と考えられ得る。本発明は同様に決して次の図面の説明により限定的に考えられるべきでもない。
【発明を実施するための最良の形態】
【００６４】
以下、本発明を図面及び実施例を参照しながら説明する。
図１は、創傷接触層の断面を示し、図２は、創傷被覆材の断面を示し、図３は、他の創傷被覆材の断面を示している。
【実施例】
【００６５】
【表１】
2009519916.tif 000003
【００６６】
組成物１の製造：
フェーズＡ（成分１から６）をおよそ７５−８０℃において溶解し、攪拌する。次にフェーズＢ（成分７）を強力な攪拌下、フェーズＡ中に分散させる。該軟膏化合物を強力な攪拌下冷却し、微細結晶構造を生成させる。該組成物の滴点は４６℃である（欧州薬局方  ２００２、方法２．２．１７に従った測定）。
【００６７】
【表２】
2009519916.tif 000004
【００６８】
組成物２の製造：
フェーズＡ（成分１から６）をおよそ７５−８０℃において溶解し、攪拌する。次にフェーズＢ（成分７）を強力な攪拌下、フェーズＡ中に分散させる。該軟膏化合物を強力な攪拌下冷却し、微細結晶構造を生成させる。該組成物の滴点は４８℃である（欧州薬局方  ２００２、方法２．２．１７に従った測定）。
【００６９】
３）創傷接触層１
既存の創傷接触層は図１に示す構造を有する。それによると、該創傷接触層（１０）は疎水性の１００％ポリエステル縦編み生地（Ｔｈｅｏｄｏｒ  Ｐｒｅｕｓｓ  ＧｍｂＨ＆Ｃｏ．ＫＧ、Ｕｂｓｔａｄｔ−Ｗｅｉｈｅｒ−ドイツ）から形成される担体材料（１）を有し、該担体材料は両側又は両面が本発明の実施例１の組成物（２ａ及び２ｂ）で被覆されている。この担体材料は該組成物で完全に湿っており、各面への適用量は１４０ｇ／ｍ2に達する。該担体材料生地は６３ｇ／ｍ2（非伸長時）の単位面積当たり重量を有し、１００ｃｍ当たりおよそ４０個の六角形の開口部（図１に示さず）を有する。該開口部の最大内側幅は２ｍｍに達する。前記創傷接触層は良好な凝集を有し、治療対象の創傷に特に良好に適用され得る。
【００７０】
４）創傷接触層２：
この創傷接触層も図１に示されるものと似た構造を有する。この接触層（１０）は実施例１に開示された成分の組成物を有する。担体材料（１）はおよそ９０ｇ／ｍ2（非伸長時）の単位面積当たり重量の疎水性の１００％ポリアミド縦編み生地（Ｔｈｅｏｄｏｒ  Ｐｒｅｕｓｓ  ＧｍｂＨ＆Ｃｏ．ＫＧ、Ｕｂｓｔａｄｔ−Ｗｅｉｈｅｒ−ドイツ）から成り、１００ｃｍ当たりおよそ４６個の六角形の開口部（図１に示さず）を有する。該開口部の最大内側幅は０．８−１．０ｍｍに達する。前記組成物の被覆重量は２４０ｇ／ｍ2に達する。
【００７１】
前記織編担体材料は該担体材料をガイドローラで親水性組成物１の温かい槽（４０℃）を通して移動することにより該親水性組成物で被覆される。この槽の通過後、移った過剰量の組成物はスクイージによって取り除かれる。この被覆された材料は室温にされ、組み立てられ、包装され、そして滅菌される。
【００７２】
５）創傷接触層３
この創傷接触層も図１に示されるものと似た構造を有する。この創傷接触層（１０）では、組成物は実施例２に開示された成分を有する。担体材料（１）はおよそ８０ｇ／ｍ2（非伸長時）の単位面積当たり重量の疎水性の１００％ポリアミド縦編み生地（Ｔｈｅｏｄｏｒ  Ｐｒｅｕｓｓ  ＧｍｂＨ＆Ｃｏ．ＫＧ、Ｕｂｓｔａｄｔ−Ｗｅｉｈｅｒ−ドイツ）から成り、１００ｃｍ当たりおよそ４０個の六角形の開口部（図１に示さず）を有する。該開口部の最大内側幅は１．２−１．５ｍｍに達する。前記組成物の被覆重量はおよそ３３０ｇ／ｍ2に達する。
【００７３】
前記織編担体材料は該担体材料をガイドローラで親水性組成物２の温かい貯留槽（６０℃）を通して移動することにより該親水性組成物で被覆される。この槽の通過後、移った過剰量の組成物はスクイージによって取り除かれる。この被覆された材料は室温にされ、組み立てられ、包装され、そして滅菌される。
【００７４】
模擬創傷環境において市販の製品と比較した、本発明の創傷接触層の吸水率の測定：
この試験の背景は創傷接触層が創傷上で、例えば中程度の滲出又はひどい滲出を伴う創傷上で、どのように振る舞うかということに関する証拠を得ることにある。
【００７５】
ａ）ゼラチン溶液を次のように生成する：
ｉ）溶液Ａの生成
室温において、０．２７７ｇの塩化カルシウム及び８．２９８ｇの塩化ナトリウムを１リットルのメスシリンダーに入れ、ここに脱イオン水で１リットルまで満たす。該溶液を塩類が溶解するまで攪拌する。
【００７６】
ｉｉ）ゼラチン溶液の生成
ｙｇの上記溶液Ａにｘｇのゼラチン粉末（豚皮Ａ型、１７５ブルーム、ＧＥＬＩＴＡゼラチン、ＤＧＦ  Ｓｔｏｅｓｓ  ＡＧ、６９４０２  Ｅｂｅｒｂａｃｈ）を添加し、ｘ％のゼラチン溶液を生成する。この目的においては、該ゼラチンを溶液Ａへ全て一度に速やかに添加し、全粒子が該溶液で湿るように該溶液を強力に攪拌し、得られた混合物を６０℃のウォーターバス中で２４時間攪拌する。水が漏れないように注意すべきである。この方法で２０％（ｘ＝２０、ｙ＝８０）及び３５％（ｘ＝３５、ｙ＝７５）のゼラチン溶液が生成する。
【００７７】
ｂ）２４時間後、直径９ｃｍのペトリ皿を３０ｇのまだ温かいゼラチン溶液で満たし、対応する蓋で密閉し、室温に冷やした。得られた固体ゲルを試験片の分析に利用した。
【００７８】
ｃ）本発明の創傷接触層を分析するため、ゼラチン溶液で満たした前記ペトリ皿中に片面が完全に入るように試験片を設置し、該ペトリ皿を対応する蓋で密閉し、これを室温で２４時間置くことによって３×３ｃｍ片を分析した。２４時間後、吸収された液体の量を該試験片を秤量することにより測定した。該試験片全体の重量を測定するように注意が必要である。必要に応じ、ゼラチン表面に残る残渣を、適したスクレーパーを用いて注意深く取り出し、秤量時に考慮することが出来る。結果を表１及び２に示す。ここで、試料当たり３回の測定が行われ、各試験片は別々にペトリ皿内に設置された。
【００７９】
分析に含められたのは次のものである。
試料１：ベータ線（４０ｋＧｙ）によって滅菌された、実施例４による本発明の創傷接触層
試料２：ベータ線（４０ｋＧｙ）によって滅菌された、実施例５による本発明の創傷接触層
【００８０】
【化２】
2009519916.tif 000005
【００８１】
試料４：Ｐｈｙｓｉｏｔｕｌｌｅ（登録商標）、Ｃｏｌｏｐｌａｓｔ社
【００８２】
【表３】
2009519916.tif 000006
【００８３】
【表４】
2009519916.tif 000007
【００８４】
表１に示される結果は中程度又は重度の滲出性創傷上の創傷接触層の挙動の概略を表す。これによると、実施例５（試料２）による創傷接触層は平均でその自重の１５８％の液体を２４時間で吸収する。比較した場合、市場で入手出来る製品はずっと低い吸湿性を示す。その値は平均で、試料４については３６％、試料３については１５％である。同様の傾向が表２の結果で示され得る。この分析は軽度から中程度の滲出性創傷に対する模擬実験に相当する。これによると、実施例５（試料２）による創傷接触層は平均でその自重の１１５％の液体を２４時間で吸収する。比較した場合、市場で入手出来る製品はより低い吸湿性を有する。その値は平均で、試料４については２５％、試料３については１９％である。両試験の結果を互いに比較すると、本発明の創傷接触層は良好な標的吸湿も示す、即ち重度な滲出性創傷からは、より軽度の滲出性創傷からよりも多くの水分が吸収されることが分かる。
【００８５】
６）創傷被覆材１
所謂アイランドドレッシングとしての本発明の創傷被覆材（２０）を図２に示す。該創傷被覆材は順にカバー層（２４）及び創傷接触層（２１）から成る。該創傷接触層は、順に、実施例１の組成物（２３）で被覆されたポリエステル繊維の疎水性不織布である担体材料（２２）から成る。該組成物は該ポリエステル不織布を１８０ｇ／ｍ2の被覆量で完全に覆う（ウォータージェット補強、単位面積当たり重量５０ｇ／ｍ2）。該創傷接触層はポリアクリレート感圧性接着剤（２５）で表面全体を被覆されたカバー層（２４）で覆われる。該カバー層は３０μｍ厚のポリウレタンフィルムで、１１００ｇ／ｍ2／２４時間の水蒸気透過性を有し、該創傷接触層の周縁部全辺にわたって広がり、該創傷接触層が該カバー層の接着性縁部（２６ａ、２６ｂ）により患者の皮膚に接着し得る。該創傷接触層（２２）は同時に前記感圧性接着剤（２５）によって該カバー層に固定される。
【００８６】
７）創傷被覆材２
本発明によるさらなる創傷被覆材（３０）を図３に示す。これは図２に示す創傷被覆材（２０）と比較してさらなる吸収層（３７）を有する。このさらなる吸収層（３７）は単位面積当たり重量５００ｇ／ｍ2、５ｍｍ厚の親水性連続気泡ポリウレタン発泡体から形成される。該吸収層はアクリレート分散接着剤の感圧性接着層（３５）によりカバー層に固定される。該カバー層は２５μｍ厚で１２００ｇ／ｍ2／２４時間の水蒸気透過性を示すポリウレタンフィルムから成る。創傷接触層（３１）は実施例１の組成物（３３）で被覆された（１５０ｇ／ｍ2）ポリアミド縦編み生地（３２）から成る。このポリアミド縦編み生地（Ｔｈｅｏｄｏｒ  Ｐｒｅｕｓｓ  ＧｍｂＨ＆Ｃｏ．ＫＧ、Ｕｂｓｔａｄｔ−Ｗｅｉｈｅｒ−ドイツ）は１００ｃｍ当たり４５個の六角形の開口部（図３には示さず）を有する。この開口部の最大内側幅は０．８から１．０ｍｍの間である。単位面積当たり重量は８６ｇ／ｍ2に達する。該創傷被覆材は特に重度滲出性創傷に対し用いられるべきである。該創傷被覆材は前記組成物中のトリグリセリド類の部分により創傷周辺皮膚を治療し、長期間にわたる使用の際にも創傷にくっ付かない。
【図面の簡単な説明】
【００８７】
【図１】創傷接触層の断面を示す図である。
【図２】創傷被覆材の断面を示す図である。
【図３】他の創傷被覆材の断面を示す図である。
【図１】
2009519916.tif 000008
【図２】
2009519916.tif 000009
【図３】
2009519916.tif 000010
【国際調査報告】
2009519916.tif 000011
2009519916.tif 000012
2009519916.tif 000013
2009519916.tif 000014
2009519916.tif 000015
2009519916.tif 000016
2009519916.tif 000017
2009519916.tif 000018
2009519916.tif 000019
2009519916.tif 000020
2009519916.tif 000021